(57)【要約】  ３００ｋｇ／ｍ３未満の嵩密度を有し且つポリアミドに基づく発泡体粒子であって、次の成分：（Ａ）  １５質量％〜８４質量％の少なくとも１種のラクタムと、（Ｂ）  次の成分：    （Ｂ１）  少なくとも１種のＣ３２〜Ｃ４０ダイマー酸および    （Ｂ２）  少なくとも１種のＣ４〜Ｃ１２ジアミン、を含む、１６質量％〜８５質量％のモノマー混合物（Ｍ）とを重合させることによって得ることができる少なくとも１種のコポリアミドを８５〜１００質量％含み、  モノマー混合物（Ｍ）は、モノマー混合物（Ｍ）の合計モル量に基づいて、４５〜５５モル％の範囲の成分（Ｂ１）および４５〜５５モル％の範囲の成分（Ｂ２）を含み、成分（Ａ）および（Ｂ）の総合計は１００質量％である、発泡体粒子。【特許請求の範囲】
【請求項１】
３００ｋｇ／ｍ３未満の嵩密度を有し且つポリアミドに基づく発泡体粒子であって、次の成分：
（Ａ）  １５質量％〜８４質量％の少なくとも１種のラクタムと、
（Ｂ）  次の成分：
（Ｂ１）  少なくとも１種のＣ３２〜Ｃ４０ダイマー酸および
（Ｂ２）  少なくとも１種のＣ４〜Ｃ１２ジアミン、
を含む、１６質量％〜８５質量％のモノマー混合物（Ｍ）
とを重合させることによって得ることができる少なくとも１種のコポリアミドを８５〜１００質量％含み、
前記モノマー混合物（Ｍ）が、前記モノマー混合物（Ｍ）の合計モル量に基づいて、４５〜５５モル％の範囲の成分（Ｂ１）および４５〜５５モル％の範囲の成分（Ｂ２）を含み、前記成分（Ａ）および（Ｂ）の総合計が１００質量％である、発泡体粒子。
【請求項２】
８５質量％〜１００質量％のコポリアミド、および０質量％〜１５質量％の添加剤からなる、請求項１に記載の発泡体粒子。
【請求項３】
３０〜２５０ｋｇ／ｍ３の範囲の嵩密度を有する、請求項１または２に記載の発泡体粒子。
【請求項４】
成分（Ａ）が、３−アミノプロパノラクタム、４−アミノブタノラクタム、５−アミノペンタノラクタム、６−アミノヘキサノラクタム、７−アミノヘプタノラクタム、８−アミノオクタノラクタム、９−アミノノナノラクタム、１０−アミノデカノラクタム、１１−アミノウンデカノラクタム、および１２−アミノドデカノラクタムからなる群から選択される、請求項１から３のいずれか１項に記載の発泡体粒子。
【請求項５】
成分（Ｂ２）が、テトラメチレンジアミン、ペンタメチレンジアミン、ヘキサメチレンジアミン、デカメチレンジアミンおよびドデカメチレンジアミンからなる群から選択される、請求項１から４のいずれか１項に記載の発泡体粒子。
【請求項６】
前記コポリアミドが、ＩＳＯ１１３５７−２：２０１４に従い決定して、２０〜５０℃の範囲のガラス転移温度（Ｔｇ）を有する、請求項１から５のいずれか１項に記載の発泡体粒子。
【請求項７】
前記コポリアミドが、ＩＳＯ１１３５７−２：２０１４に従い決定して、１５０〜２１０℃の範囲の溶融温度（Ｔｍ）を有する、請求項１から６のいずれか１項に記載の発泡体粒子。
【請求項８】
請求項１から７のいずれか１項に記載の発泡体粒子を製造するための方法であって、以下の段階：
（ａ）  ポリマーまたはポリマー混合物を提供する段階であって、前記ポリマーまたはポリマー混合物が次の成分：
（Ａ）  １５質量％〜８４質量％の少なくとも１種のラクタムと、
（Ｂ）  次の成分：
（Ｂ１）  少なくとも１種のＣ３２〜Ｃ４０ダイマー酸および
（Ｂ２）  少なくとも１種のＣ４〜Ｃ１２ジアミン、
を含む、１６質量％〜８５質量％のモノマー混合物（Ｍ）
とを重合させることによって得ることができる少なくとも１種のコポリアミドを８５〜１００質量％含み、
前記モノマー混合物（Ｍ）が、前記モノマー混合物（Ｍ）の合計モル量に基づいて、４５〜５５モル％の範囲の成分（Ｂ１）および４５〜５５モル％の範囲の成分（Ｂ２）を含み、前記成分（Ａ）および（Ｂ）の総合計が１００質量％である、段階、
（ｂ）  前記ポリマーまたはポリマー混合物に、二酸化炭素、窒素またはそれらの混合物を発泡剤として含浸させる段階、および
（ｃ）  発泡剤含有ポリマーまたはポリマー混合物を発泡下で膨張させて発泡体粒子を得る段階、
を含む方法。
【請求項９】
段階（ｂ）において、前記ポリマーまたはポリマー混合物のペレットに、オートクレーブ中１８〜２５ＭＰａの範囲の圧力で、１８０〜２５０℃の範囲の温度で１〜５時間、ガス状二酸化炭素、窒素またはそれらの混合物を含浸させる、請求項８に記載の方法。
【請求項１０】
段階（ｂ）において、前記ポリマーまたはポリマー混合物を溶融し、ポリマー溶融物に二酸化炭素、窒素またはそれらの混合物を含浸させる、請求項８に記載の方法。
【請求項１１】
請求項１から７のいずれか１項に記載の発泡体粒子を製造する方法であって、以下の工程：
（ａ）  ポリマーまたはポリマー混合物を提供する段階であって、前記ポリマーまたはポリマー混合物が次の成分：
（Ａ）  １５質量％〜８４質量％の少なくとも１種のラクタムと、
（Ｂ）  次の成分：
（Ｂ１）  少なくとも１種のＣ３２〜Ｃ４０ダイマー酸および
（Ｂ２）  少なくとも１種のＣ４〜Ｃ１２ジアミン、
（Ｂ）  任意に少なくとも１種のＣ４〜Ｃ２０二酸、
を含む、１６質量％〜８５質量％のモノマー混合物（Ｍ）
とを重合させることによって得ることができる少なくとも１種のコポリアミドを８５〜１００質量％含み、
前記モノマー混合物（Ｍ）が、前記モノマー混合物（Ｍ）の合計モル量に基づいて、４５〜５５モル％の範囲の成分（Ｂ１）および４５〜５５モル％の範囲の成分（Ｂ２）を含み、前記成分（Ａ）および（Ｂ）の総合計が１００質量％である、段階、
（ｂ）  前記ポリマーまたはポリマー混合物を、各場合とも前記ポリマーまたはポリマー混合物に基づいて、０質量％〜１質量％の核形成剤と一緒に溶融し、１質量％〜３．５質量％の二酸化炭素、窒素またはそれらの混合物を発泡剤として含浸させる段階、および
（ｃ）  発泡剤含有ポリマー溶融物を、穿孔プレートを通して２００℃と２８０℃の間の温度でペレット化チャンバ内に押出す段階、および
（ｄ）  膨張した発泡体粒子をペレット化チャンバから排出し、５〜９０℃の温度の水が、周囲圧力より０．１バール〜２０バール高い圧力でペレット化チャンバを通って流れる段階、
を含む方法。
【請求項１２】
使用される前記コポリアミドが、ＤＩＮ  ＥＮ  ＩＳＯ１５５１２：２０１７−０３に従い決定して、０．０５質量％〜１．０質量％の範囲の水含有量を有する、請求項８から１１のいずれか１項に記載の方法。
【請求項１３】
自動車産業、風力発電産業、建築産業、包装産業、スポーツおよびレジャー産業のための、輸送におけるおよび／または建造における、発泡体成形品の製造に、請求項１から７のいずれか１項に記載の発泡体粒子を使用する方法。
【発明の詳細な説明】
【技術分野】
【０００１】
本発明は、ポリアミドに基づき、少なくとも１種の長鎖コポリアミドを８５質量％〜１００質量％含む発泡体粒子に関するものであり、およびその製造方法に関するものである。
【背景技術】
【０００２】
ＷＯ２０１１／１３４９９６は、膨張ポリアミドを得るために予備発泡で発泡させることができ、且つ自動車産業、航空産業、建設産業、包装産業、スポーツおよびレジャー産業において、輸送においておよび／または建造において使用するための粒子発泡体の製造に適した、膨張性ポリアミドに基づくペレットを記載している。
【０００３】
ＵＳ２００７／０３６９６７はとりわけ、ナイロン−６ペレットとポリカーボネートペレットの混合物を二軸押出機で押出し、その後続いて水中ペレット化することによって得られると言われる、６００ｋｇ／ｍ３の密度を有する硬質膨張ポリアミドペレットを記載している。
【０００４】
ＪＰ７１７９６４５は、１〜５質量部の水を含有するポリアミドの溶融押出、続くストランドペレット化によって得られる、円筒形の高密度ポリアミド発泡体粒子を記載している。
【０００５】
ＷＯ２０１４／１９８７７９は、ＤＩＮ  ＥＮ  ＩＳＯ５２７−２により測定した破断点伸びが１００％を超える熱可塑性エラストマーから膨張ペレットを製造する方法を記載しており、この方法は、（ａ）発泡剤を含むポリマー溶融物を、１５０℃と２８０℃の間の温度に制御された穿孔ディスクを通してペレット化チャンバ内へ押す工程と、ｂ）切断装置を使用し、穿孔ディスクを通して押したポリマー溶融物を個々の膨張ペレットに細断する工程と、ｃ）液体流を使用してペレット化チャンバからペレットを排出する工程とを含み、発泡剤がＣＯ２またはＮ２またはＣＯ２とＮ２との組合せを含み、発泡剤を含むポリマー溶融物中の発泡剤の量が０．５質量％〜２．５質量％の範囲にあり、１５０℃と２８０℃の間の温度に制御され且つ圧力が周囲圧力よりも０．１バール〜２０バール高い液体流がペレット化チャンバを横断し、ペレット化チャンバ内の液体の圧力および温度、並びに穿孔ディスクの温度が、加圧液体中でペレットが含有する発泡剤によってペレットが膨張して連続表皮を有する膨張ペレットが製造されるように選択される。使用される熱可塑性エラストマーの１つは、ポリエーテルコポリアミド（ＰＥＢＡ）である。
【０００６】
ＷＯ２０１７／０１３５１０は、改善された溶剤耐性および４０〜７００ｋｇ／ｍ３の密度を有し、５０〜９０質量％の半結晶性ポリマーおよび１０〜５０質量％のポリフェニレンエーテルから形成される発泡した材料を記載している。使用される半結晶性ポリマーは、ポリアミド、ポリエステルおよびポリオレフィンであってよい。発泡体は、押出機中でポリマー溶融物に発泡剤を含浸させることによって得られる。
【０００７】
ＷＯ２０１６／０３０３３３はとりわけ、ポリエーテル−ブロック−アミド（ＰＥＢＡ）およびナイロン−１２に基づく膨張粒子を、ポリマー溶融物の押出およびＣＯ２での含浸、続く水中ペレット化によって製造する方法を記載している。非晶質画分は、鎖延長剤、例えば反応性エポキシ基を有するスチレンアクリレートを加えることによって増加する。
【０００８】
ＷＯ２０１８／０５０４８７は、少なくとも１種のコポリアミドを含むポリマーフィルムを記載しており、コポリアミドは、１５質量％〜８４質量％の少なくとも１種のラクタム、および１６質量％〜８５質量％の、少なくとも１種のＣ３２〜Ｃ４０ダイマー酸と少なくとも１種のＣ４〜Ｃ１２ジアミンとを含むモノマー混合物を重合させることによって調製されている。
【０００９】
半結晶性ポリマー、例えばポリアミドまたはポリエステルは、その高い化学的安定性、熱安定性および応力亀裂耐性により、粒子発泡体にとって興味深いものである。しかしながら半結晶性ポリマーの場合、均質な発泡体構造および機械的特性を有する発泡体をもたらすための発泡の処理ウィンドウ（processing window）は小さすぎる。鎖延長剤および／または架橋剤などの添加剤の添加は、機械的特性に悪影響を与える可能性がある。溶融粘度を調整するために充填剤を添加すると、一般的には高密度となり、発泡体の脆化につながる。
【先行技術文献】
【特許文献】
【００１０】
【特許文献１】ＷＯ２０１１／１３４９９６
【特許文献２】ＵＳ２００７／０３６９６７
【特許文献３】ＪＰ７１７９６４５
【特許文献４】ＷＯ２０１４／１９８７７９
【特許文献５】ＷＯ２０１７／０１３５１０
【特許文献６】ＷＯ２０１６／０３０３３３
【特許文献７】ＷＯ２０１８／０５０４８７
【発明の概要】
【発明が解決しようとする課題】
【００１１】
従って本発明の目的は、ポリアミドに基づく発泡体粒子およびその製造方法を提供することであり、これは、添加剤がなくても、特に鎖延長剤または高い割合の充填剤がなくても処理が可能であり、密度が低く且つ機械的特性が良好な発泡体をもたらす。
【課題を解決するための手段】
【００１２】
この目的は、３００ｋｇ／ｍ３未満の嵩密度を有し且つポリアミドに基づく発泡体粒子であって、次の成分：
（Ａ）  １５質量％〜８４質量％の少なくとも１種のラクタムと、
（Ｂ）  次の成分：
（Ｂ１）  少なくとも１種のＣ３２〜Ｃ４０ダイマー酸および
（Ｂ２）  少なくとも１種のＣ４〜Ｃ１２ジアミン、
を含む、１６質量％〜８５質量％のモノマー混合物（Ｍ）
とを重合させることによって得ることができる少なくとも１種のコポリアミドを８５〜１００質量％含む、発泡体粒子によって達成され、
モノマー混合物（Ｍ）は、モノマー混合物（Ｍ）の合計モル量に基づいて、４５〜５５モル％の範囲の成分（Ｂ１）および４５〜５５モル％の範囲の成分（Ｂ２）を含み、成分（Ａ）および（Ｂ）の総合計は１００質量％である。
【発明を実施するための形態】
【００１３】
好ましくは、発泡体粒子は、以下に記載するコポリアミドの８５質量％〜１００質量％、および０質量％〜１５質量％の添加剤、例えば核形成剤、染料、顔料、充填剤、難燃剤、難燃剤相乗剤、帯電防止剤、安定剤（例えば、加水分解安定剤）、界面活性化物質、可塑剤および赤外線不透明剤（infrared opacifiers）からなる。
【００１４】
さらに好ましくは、発泡体粒子は、９８質量％〜９９．９質量％の以下に記載するコポリアミド、および０．１質量％〜２質量％の核形成剤、特にタルクからなる。
【００１５】
発泡体粒子は、３００ｋｇ／ｍ３未満、好ましくは３０〜２５０ｋｇ／ｍ３の範囲、さらに好ましくは４０〜２００ｋｇ／ｍ３の範囲、および最も好ましくは８０〜１５０ｋｇ／ｍ３の範囲の嵩密度を有する。
【００１６】
コポリアミド
本発明によれば、コポリアミドは、次の成分：
（Ａ）  １５質量％〜８４質量％の少なくとも１種のラクタムと、
（Ｂ）  次の成分：
（Ｂ１）  少なくとも１種のＣ３２〜Ｃ４０ダイマー酸および
（Ｂ２）  少なくとも１種のＣ４〜Ｃ１２ジアミン、
を含む、１６質量％〜８５質量％のモノマー混合物（Ｍ）
とを重合させることによって調製され、
モノマー混合物（Ｍ）は、モノマー混合物（Ｍ）の合計モル量に基づいて、４５〜５５モル％の範囲の成分（Ｂ１）および４５〜５５モル％の範囲の成分（Ｂ２）を含み、成分（Ａ）および（Ｂ）の総合計は１００質量％である。
【００１７】
コポリアミドは、好ましくは、４０質量％〜８３質量％の成分（Ａ）および１７質量％〜６０質量％の成分（Ｂ）、さらに好ましくは６０質量％〜８０質量％の成分（Ａ）および２０質量％〜４０質量％の成分（Ｂ）を重合させることによって調製されている（成分（Ａ）および（Ｂ）の総合計は１００質量％である）。
【００１８】
成分（Ａ）および（Ｂ）は、触媒の存在下で重合させてよい。好ましい触媒は、リン化合物、例えば、次亜リン酸ナトリウム、亜リン酸、トリフェニルホスフィンまたはトリフェニルホスファイトである。
【００１９】
成分（Ａ）および（Ｂ）の重合はコポリアミドを形成し、従って成分（Ａ）に由来する構造単位および成分（Ｂ）に由来する構造単位を含む。成分（Ｂ）に由来する構造単位は、成分（Ｂ１）および（Ｂ２）、および任意に成分（Ｂ３）に由来する構造単位を含む。
【００２０】
コポリアミドは、好ましくはランダムコポリマーである。
【００２１】
一般に、コポリアミドは、ＩＳＯ１１３５７−２：２０１４に従い決定して、２０〜５０℃の範囲、好ましくは２３〜４７℃の範囲、および特に好ましくは２５〜４５℃の範囲のガラス転移温度（Ｔｇ）を有する。
【００２２】
一般に、コポリアミドは、ＩＳＯ１１３５７−２：２０１４に従い決定して、１５０〜２１０℃の範囲、好ましくは１６０〜２０５℃の範囲、および特に好ましくは１６０〜２００℃の範囲の溶融温度（Ｔｍ）を有する。
【００２３】
コポリアミドは一般に、１：１の質量比のフェノール／ｏ−ジクロロベンゼンの混合物中０．５質量％のコポリアミド溶液で決定して、１５０〜３００ｍｌ／ｇの範囲、好ましくは１６０〜２９０ｍｌ／ｇの範囲、およびさらに好ましくは１７０〜２８０ｍｌ／ｇの範囲の粘度数（ＶＮ）を有する。
【００２４】
成分（Ａ）
本発明によれば、成分（Ａ）は少なくとも１種のラクタムである。本発明の文脈において、「ラクタム」とは、環内に好ましくは４〜１２個の炭素原子、さらに好ましくは５〜８個の炭素原子を有する環状アミドを意味すると理解される。
【００２５】
適したラクタムは、例えば、３−アミノプロパノラクタム（プロピオ−３−ラクタム；β−ラクタム；β−プロピオラクタム）、４−アミノブタノラクタム（ブチロ−４−ラクタム；γ−ラクタム；γ−ブチロラクタム）、アミノペンタノラクタム（２−ピペリジノン；δ−ラクタム；δ−バレロラクタム）、６−アミノヘキサノラクタム（ヘキサノ−６−ラクタム；ε−ラクタム；ε−カプロラクタム）、７−アミノヘプタノラクタム（ヘプタノ−７−ラクタム；ζ−ラクタム；ζ−ヘプタノラクタム）、８−アミノオクタノラクタム（オクタノ−８−ラクタム；η−ラクタム；η−オクタノラクタム）、９−アミノノナノラクタム（ノナノ−９−ラクタム；θ−ラクタム；θ−ノナノラクタム）、１０−アミノデカノラクタム（デカノ−１０−ラクタム；ω−デカノラクタム）、１１−アミノウンデカノラクタム（ウンデカノ−１１−ラクタム；ω−ウンデカノラクタム）および１２−アミノドデカノラクタム（ドデカノ−１２−ラクタム；ω−ドデカノラクタム）からなる群から選択される。
【００２６】
ラクタムは、非置換または少なくとも単置換である。少なくとも単置換のラクタムが使用される場合、その窒素原子および／または環炭素原子は、Ｃ１−〜Ｃ１０−アルキル、Ｃ５−〜Ｃ６−シクロアルキル、およびＣ５−〜Ｃ１０−アリールからなる群から互いに独立して選択される１つ、２つ、またはそれ以上の置換基を有する。
【００２７】
適したＣ１−〜Ｃ１０−アルキル置換基は、例えば、メチル、エチル、プロピル、イソプロピル、ｎ−ブチル、ｓｅｃ−ブチル、およびｔｅｒｔ−ブチルである。適したＣ５−〜Ｃ６−シクロアルキル置換基は、例えばシクロヘキシルである。好ましいＣ５−〜Ｃ１０−アリール置換基は、フェニルまたはアントラニルである。
【００２８】
非置換のラクタムを用いることが好ましく、γ−ラクタム（γ−ブチロラクタム）、δ−ラクタム（δ−バレロラクタム）およびε−ラクタム（ε−カプロラクタム）が好ましい。δ−ラクタム（δ−バレロラクタム）およびε−ラクタム（ε−カプロラクタム）が特に好ましく、ε−カプロラクタムが特に好ましい。
【００２９】
モノマー混合物（Ｍ）
本発明によれば、成分（Ｂ）はモノマー混合物（Ｍ）である。モノマー混合物（Ｍ）は、成分（Ｂ１）、少なくとも１種のＣ３２〜Ｃ４０ダイマー酸、および（Ｂ２）、少なくとも１種のＣ４〜Ｃ１２ジアミンを含む。
【００３０】
モノマー混合物（Ｍ）は、モノマー混合物（Ｍ）の合計モル量に基づいて、４５〜５５モル％の範囲の成分（Ｂ１）および４５〜５５モル％の範囲の成分（Ｂ２）、好ましくは４７〜５３モル％の範囲の成分（Ｂ１）および４７〜５３モル％の範囲の成分（Ｂ２）、さらに好ましくは４９〜５１モル％の範囲の成分（Ｂ１）および４９〜５１モル％の範囲の成分（Ｂ２）を含む。
【００３１】
成分（Ｂ）は、成分（Ｂ３）、少なくとも１種のＣ４〜Ｃ２０二酸をさらに含んでよい。
【００３２】
成分（Ｂ）が成分（Ｂ３）をさらに含む場合、成分（Ｂ）は、各場合とも成分（Ｂ）の合計モル量に基づいて、４５〜５４．９モル％の範囲の成分（Ｂ１）、４５〜５５モル％の範囲の成分（Ｂ２）および０．１〜１０モル％の範囲の成分（Ｂ３）を含むことが好ましい。
【００３３】
成分（Ｂ）が成分（Ｂ３）をさらに含む場合、成分（Ｂ１）、（Ｂ２）および（Ｂ３）のモル百分率は、通常は合計で１００モル％になる。
【００３４】
モノマー混合物（Ｍ）は、水をさらに含んでよい。
【００３５】
成分（Ｂ１）
本発明によれば、成分（Ｂ１）は、少なくとも１種のＣ３２〜Ｃ４０ダイマー酸である。本発明の文脈において、「少なくとも１種のＣ３２〜Ｃ４０ダイマー酸」とは、厳密に１種のＣ３２〜Ｃ４０ダイマー酸か、または２種以上のＣ３２〜Ｃ４０ダイマー酸の混合物のいずれかを意味する。Ｃ３２〜Ｃ４０ダイマー酸は、例えば、不飽和脂肪酸、例えば、不飽和Ｃ１６脂肪酸、不飽和Ｃ１８脂肪酸および不飽和Ｃ２０脂肪酸を二量体化することによって得ることができる。
【００３６】
成分（Ｂ１）は、特に好ましくは、少なくとも１種のＣ３６ダイマー酸である。Ｃ３６ダイマー酸は、好ましくは、不飽和Ｃ１８脂肪酸から進めて調製される。Ｃ３６ダイマー酸は、さらに好ましくは、ペトロセリン酸（（６Ｚ）−オクタデカ−６−エン酸）、オレイン酸（（９Ｚ）−オクタデカ−９−エン酸）、エライジン酸（（９Ｅ）−オクタデカ−９−エン酸）、バクセン酸（（１１Ｅ）−オクタデカ−１１−エン酸）およびリノール酸（（９Ｚ、１２Ｚ）−オクタデカ−９，１２−ジエン酸）からなる群から選択されるＣ１８脂肪酸から進めて調製される。不飽和脂肪酸からの成分（Ｂ１）の調製は、さらに三量体酸を形成することができ、未反応の不飽和脂肪酸の残留物も残ることがある。
【００３７】
好ましくは本発明によれば、成分（Ｂ１）は、各場合とも成分（Ｂ１）の合計質量に基づいて、最大で０．５質量％の未反応の不飽和脂肪酸、および最大で０．５質量％のトリマー酸、さらに好ましくは最大で０．２質量％の未反応の不飽和脂肪酸および最大で０．２質量％のトリマー酸を含む。
【００３８】
使用するダイマー酸は市販品として入手可能である。例には、Ｏｌｅｏｎ社のＲａｄｉａｃｉｄ０９７０、Ｒａｄｉａｃｉｄ０９７１、Ｒａｄｉａｃｉｄ０９７２、Ｒａｄｉａｃｉｄ０９７５、Ｒａｄｉａｃｉｄ０９７６、およびＲａｄｉａｃｉｄ０９７７、Ｃｒｏｄａ社のＰｒｉｐｏｌ１００６、Ｐｒｉｐｏｌ１００９、Ｐｒｉｐｏｌ１０１２、およびＰｒｉｐｏｌ１０１３、ＢＡＳＦ  ＳＥ社のＥｍｐｏｌ１００８、Ｅｍｐｏｌ１０１２、Ｅｍｐｏｌ１０６１、およびＥｍｐｏｌ１０６２、並びにＡｒｉｚｏｎａ  Ｃｈｅｍｉｃａｌ社のＵｎｉｄｙｍｅ１０およびＵｎｉｄｙｍｅ  Ｔｌが含まれる。
【００３９】
成分（Ｂ１）は一般に、１９０〜２００ｍｇ  ＫＯＨ／ｇの範囲の酸価を有する。
【００４０】
成分（Ｂ２）
本発明によれば、成分（Ｂ２）は、少なくとも１種のＣ４〜Ｃ１２ジアミンである。本発明の文脈において、「少なくとも１種のＣ４〜Ｃ１２ジアミン」とは、厳密に１種のＣ４〜Ｃ１２ジアミンか、または２種以上のＣ４〜Ｃ１２ジアミンの混合物のいずれかを意味する。
【００４１】
適した成分（Ｂ２）の例は、１，４−ジアミノブタン（ブタン−１，４−ジアミン；テトラメチレンジアミン；プトレシン）、１，５−ジアミノペンタン（ペンタメチレンジアミン；ペンタン−１，５−ジアミン；カダベリン）、１，６−ジアミノヘキサン（ヘキサメチレンジアミン；ヘキサン−１，６−ジアミン）、１，７−ジアミノヘプタン、１，８−ジアミノオクタン、１，９−ジアミノノナン、１，１０−ジアミノデカン（デカメチレンジアミン）、１，１１−ジアミノウンデカン（ウンデカメチレンジアミン）および１，１２−ジアミノドデカン（ドデカメチレンジアミン）からなる群から選択される。
【００４２】
好ましくは、成分（Ｂ２）は、テトラメチレンジアミン、ペンタメチレンジアミン、ヘキサメチレンジアミン、デカメチレンジアミンおよびドデカメチレンジアミンからなる群から選択される。
【００４３】
成分（Ｂ３）
本発明によれば、成分（Ｂ）に存在する任意の成分（Ｂ３）は、少なくとも１種のＣ４〜Ｃ２０二酸である。本発明の文脈において、「少なくとも１種のＣ４〜Ｃ２０二酸」とは、厳密に１種のＣ４〜Ｃ２０二酸か、または２種以上のＣ４〜Ｃ２０二酸の混合物のいずれかを意味する。
【００４４】
適した成分（Ｂ３）の例は、ブタン二酸（コハク酸）、ペンタン二酸（グルタル酸）、ヘキサン二酸（アジピン酸）、ヘプタン二酸（ピメリン酸）、オクタン二酸（スベリン酸）、ノナン二酸（アゼライン酸）、デカン二酸（セバシン酸）、ウンデカン二酸、ドデカン二酸、トリデカン二酸、テトラデカン二酸およびヘキサデカン二酸からなる群から選択される。
【００４５】
好ましくは、成分（Ｂ３）は、ペンタン二酸（グルタル酸）、ヘキサン二酸（アジピン酸）、デカン二酸（セバシン酸）およびドデカン二酸からなる群から選択される。
【００４６】
本発明はまた、請求項１から６のいずれか１項に記載の発泡体粒子を製造するための方法であって、以下の段階：
（ａ）  ポリマーまたはポリマー混合物を提供する段階であって、ポリマーまたはポリマー混合物が次の成分：
（Ａ）  １５質量％〜８４質量％の少なくとも１種のラクタムと、
（Ｂ）  次の成分：
（Ｂ１）  少なくとも１種のＣ３２〜Ｃ４０ダイマー酸および
（Ｂ２）  少なくとも１種のＣ４〜Ｃ１２ジアミン、
（Ｂ）  任意に少なくとも１種のＣ４〜Ｃ２０二酸、
を含む、１６質量％〜８５質量％のモノマー混合物（Ｍ）
とを重合させることによって得ることができる少なくとも１種のコポリアミドを８５〜１００質量％含み、
モノマー混合物（Ｍ）が、モノマー混合物（Ｍ）の合計モル量に基づいて、４５〜５５モル％の範囲の成分（Ｂ１）および４５〜５５モル％の範囲の成分（Ｂ２）を含み、成分（Ａ）および（Ｂ）の総合計が１００質量％である、段階、
（ｂ）  ポリマーまたはポリマー混合物に、二酸化炭素、窒素またはそれらの混合物を発泡剤として含浸させる段階、および
（ｃ）  発泡剤含有ポリマーまたはポリマー混合物を発泡下で膨張させて発泡体粒子を得る段階、
を含む方法を提供する。
【００４７】
１つの可能な方法の変形では、段階（ｂ）において、ポリマーまたはポリマー混合物のペレットに、オートクレーブ中１８〜２５ＭＰａの範囲の圧力で、１８０〜２５０℃の範囲の温度で１〜５時間、ガス状二酸化炭素、窒素またはそれらの混合物を含浸させる。
【００４８】
代替の方法の変形では、段階（ｂ）において、ポリマーまたはポリマー混合物を溶融し、ポリマー溶融物に二酸化炭素、窒素またはそれらの混合物を含浸させる。
【００４９】
好ましい方法は、以下の工程：
（ａ）  ポリマーまたはポリマー混合物を提供する段階であって、ポリマーまたはポリマー混合物が次の成分：
（Ａ）  １５質量％〜８４質量％の少なくとも１種のラクタムと、
（Ｂ）  次の成分：
（Ｂ１）  少なくとも１種のＣ３２〜Ｃ４０ダイマー酸および
（Ｂ２）  少なくとも１種のＣ４〜Ｃ１２ジアミン、
（Ｂ）  任意に少なくとも１種のＣ４〜Ｃ２０二酸、
を含む、１６質量％〜８５質量％のモノマー混合物（Ｍ）
とを重合させることによって得ることができる少なくとも１種のコポリアミドを８５〜１００質量％含み、
モノマー混合物（Ｍ）が、モノマー混合物（Ｍ）の合計モル量に基づいて、４５〜５５モル％の範囲の成分（Ｂ１）および４５〜５５モル％の範囲の成分（Ｂ２）を含み、成分（Ａ）および（Ｂ）の総合計が１００質量％である、段階、
（ｂ）  ポリマーまたはポリマー混合物を、各場合ともポリマーまたはポリマー混合物に基づいて、０質量％〜１質量％、好ましくは０．１質量％〜０．７質量％の核形成剤と一緒に溶融し、１質量％〜３．５質量％、好ましくは１．５〜２．５質量％の二酸化炭素、窒素またはそれらの混合物を発泡剤として含浸させる段階、および
（ｃ）  発泡剤含有ポリマー溶融物を、穿孔プレートを通して２００℃と２８０℃の間の温度でペレット化チャンバ内に押出す段階、および
（ｄ）  膨張した発泡体粒子をペレット化チャンバから排出し、５〜９０℃の温度の水が、周囲圧力より０．１バール〜２０バール高い圧力でペレット化チャンバを通って流れる段階、
を含む。
【００５０】
驚くべきことに、発泡剤が最大量の場合に予想されるような最低の嵩密度は得られないが、発泡剤の量が３．５質量％以下、好ましくは２．５質量％以下、および特に２質量％以下の場合、嵩密度が特に低くなることが見出された。発泡剤の量が１質量％未満の場合、同様に嵩密度が上昇する。ここで、それぞれの質量割合は、発泡剤がその中に存在するポリマー溶融物の総質量に基づく。
【００５１】
使用される発泡剤の最適量は、使用される熱可塑性ポリマーおよび発泡剤の組成に依存し、一般に１質量％と３．５質量％の間である。さらに好ましくは、二酸化炭素および窒素の発泡剤混合物が、ポリマーまたはポリマー混合物に基づいて、１質量％〜３．５質量％、好ましくは１．５質量％〜２．５質量％の範囲の量で使用される。
【００５２】
前述の方法で使用するコポリアミドは、好ましくは、０．０５質量％〜１．０質量％の範囲の水含有量を有する。使用するポリアミドの水含有量は、ＤＩＮ  ＥＮ  ＩＳＯ１５５１２：２０１７−０３に従い決定することができる。水含有量が約１質量％の場合、コポリアミドを予備乾燥しなければならない。
【００５３】
本発明の方法において、さらなる添加剤、例えば染料、顔料、充填剤、難燃剤、難燃剤相乗剤、帯電防止剤、安定剤（例えば、加水分解安定剤）、界面活性物質、可塑剤および赤外線不透明剤を、慣用の量で、ポリマーまたはポリマー混合物に加えることが可能である。
【００５４】
熱伝導率への放射の寄与を低減するための適した赤外線不透明剤は、例えば、金属酸化物、非金属酸化物、金属粉末、例えばアルミニウム粉末、炭素、例えばカーボンブラック、グラファイトまたはダイヤモンド、有機染料および染料顔料である。赤外線不透明剤の使用は、特に高温での用途に有利である。特に好ましい赤外線不透明剤は、カーボンブラック、二酸化チタン、酸化鉄または二酸化ジルコニウムである。上記の材料は、個別にか、または組み合わせて、すなわち複数の材料から構成される混合物の形態で使用することができる。充填剤が使用される場合、これらは無機および／または有機であってよい。
【００５５】
充填剤が存在する場合、これらは、例えば、有機および無機粉末または繊維状材料およびそれらの混合物である。使用される有機充填剤は、例えば、木粉、デンプン、亜麻繊維、麻繊維、ラミー繊維、ジュート繊維、サイザル繊維、綿繊維、セルロース繊維またはアラミド繊維であってよい。適した無機充填剤の例には、シリケート、重晶石、ガラスビーズ、ゼオライト、金属および金属酸化物が含まれる。粉状無機物質、例えばチョーク、カオリン、水酸化アルミニウム、水酸化マグネシウム、アルミニウムニトレート、アルミニウムシリケート、バリウムスルフェート、カルシウムカーボネート、カルシウムスルフェート、シリカ、石英粉、エアロシル、アルミナ、マイカまたはウォラストナイト、またはビーズまたは繊維の形態の無機物質、例えば、鉄粉、ガラスビーズ、ガラス繊維または炭素繊維などの使用が特に好ましい。平均粒子径、または繊維状フィラーの場合は繊維の長さは、セルサイズ以下の領域でなければならない。０．１〜１００μｍの範囲、特に１〜５０μｍの範囲の繊維の平均粒子径または平均長さが好ましい。
【００５６】
適した難燃剤は、例えば、トリクレジルホスフェート、トリス（２−クロロエチル）ホスフェート、トリス（２−クロロプロピル）ホスフェート、トリス（１，３−ジクロロプロピル）ホスフェート、トリス（２，３−ジブロモプロピル）ホスフェートおよびテトラキス（２−クロロエチル）エチレンジホスフェートである。すでに述べたハロゲン置換ホスフェートとは別に、無機難燃剤を、赤リン、酸化アルミニウム水和物、三酸化アンチモン、三酸化ヒ素、アンモニウムポリホスフェートおよびカルシウムスルフェート、またはシアヌル酸誘導体、例えばメラミンまたは少なくとも２種の難燃剤、例えばアンモニウムホスフェートおよびメラミンの混合物、および任意にデンプンおよび／または膨張性グラファイトの形態で使用して、製造された発泡した熱可塑性ポリマーを難燃性にすることも可能である。一般に、発泡剤含有システムの合計質量に基づいて、０質量％〜５０質量％、好ましくは５質量％〜２５質量％の難燃剤または難燃剤混合物を使用することが適切であることが見出されている。
【００５７】
ポリマー溶融物をペレット化チャンバに注入する前に、ポリマー溶融物をＣＯ２発泡剤またはＣＯ２およびＮ２の混合物と混合する。さらに、ポリマー溶融物に共発泡剤を加えることが可能である。使用する共発泡剤は、アルカン、例えばエタン、プロパン、ブタン、ペンタン、アルコール、例えばエタノール、イソプロパノール、ハロゲン化炭化水素またはＨＣＦＣ、またはそれらの混合物であってよい。発泡剤としてＣＯ２またはＣＯ２およびＮ２の混合物を単独で使用することは、これらが不燃性であり、製造中に爆発の危険を生じる雰囲気が存在しない不活性ガスであるので、特に有利である。これにより、コストのかかる安全対策が不要になり、製造における潜在的なリスクが大幅に軽減される。同様に、揮発性の可燃性物質が気化するため、製品の保管期限が不要であることも有利である。
【００５８】
１種以上の核形成剤が発泡剤含有ポリマー溶融物にさらに加えられる場合、さらなる利点が生じる。適した核形成剤は、特にタルク、フッ化カルシウム、ナトリウムフェニルホスフィネート、および細かく分割されたポリテトラフルオロエチレンであり、それぞれ個別であるか、または任意の所望の混合物中にある。核形成剤は、さらに好ましくはタルクである。ポリマー溶融物の合計質量に基づく核形成剤の割合は、好ましくは０．１質量％〜２質量％、特に０．２質量％〜０．８質量％である。
【００５９】
水圧の上昇は一般に、嵩密度を低下させ、さらに狭い粒子径分布を有するさらに均質な生成物をもたらす。
【００６０】
穿孔プレートを離れた後の、ペレット中に存在する発泡剤は膨張させて、適した液体冷却剤、一般に水または水性混合物と接触させ、水または水性混合物に懸濁した膨張した発泡体粒子が得られる。
【００６１】
膨張した発泡体粒子は、慣用の態様で、例えばメッシュスクリーンまたは湾曲したスクリーンで例えば濾過することによって、または通常は連続遠心分離機によって、水流から分離する。
【００６２】
工程（ｄ）の後に得られる膨張した発泡体粒子は、通常は５〜３００ｋｇ／ｍ３、好ましくは３０〜２００ｋｇ／ｍ３、およびさらに好ましくは４０〜１５０ｋｇ／ｍ３の嵩密度を有する。
【００６３】
膨張した発泡体粒子は一般に、少なくともほぼ球形である。直径は、開始ペレットの選択された粒子質量および生成される嵩密度に依存する。しかし発泡体粒子は、通常は１〜３０ｍｍ、好ましくは３．５〜２５ｍｍ、および特に４．５〜２０ｍｍの直径を有する。
【００６４】
非球形、例えば伸長した（elongate）、円筒形のまたは楕円形の発泡体粒子の場合、直径は最長の寸法を意味する。
【００６５】
発泡体粒子には帯電防止剤が施されていることがある。好ましい実施形態では、これはコーティングによって達成される。
【００６６】
本発明により製造される膨張した発泡体粒子は、当業者に既知の方法によって発泡した造形体（発泡体）を製造するために使用することができる。
【００６７】
例えば、膨張した発泡体粒子は、連続法またはバッチ方式で、接着剤、例えば文献から既知のポリウレタンまたはエポキシ接着剤を用いて、互いに結合することができる。
好ましくは、本発明の発泡体粒子は、閉鎖型内で互いに熱溶着される。この目的のため、発泡体粒子を型に導入し、型を閉じた後に温度を導入し、この結果、発泡体粒子が互いに溶着して、好ましくは５〜３００ｋｇ／ｍ３の範囲の密度を有する発泡体が形成される。発泡体は、半製品、例えば、スラブ、プロファイルまたはシート、または単純な若しくは複雑な形状を有する完成した造形品であってよい。よって「発泡体」という用語には、半製品の発泡体製品および発泡体成形品も含まれる。
【００６８】
非常に特に好ましい実施形態では、成形品は、当業者に既知の「ＶＡＲＩＯＴＨＥＲＭ」法によって溶着される。これは、膨張した粒子を型内で圧縮し、次いで熱媒体を使用して型の壁を加熱し、粒子が互いに溶着するまで所望の温度に保持することを伴う。その後続いて、冷却媒体に型の壁を通過させることによって、溶着した粒子を急速に冷却し、崩壊を防いで完成した構成要素を取り出すことができる。
【００６９】
我々は、ＰＡ６．６．３６に基づく膨張した発泡体粒子から作られた成形品が、驚くほど硬質であることを見出した。
【００７０】
よってこれらの成形品は、優れた引張強度および圧縮強度、十分に低い圧縮残留歪みおよび許容可能な熱安定性を示すので、スポーツおよびレジャー分野における対応する適用向けに、例えばテニスラケットのフレーム、スキーまたはスノーボードのコア材料、水上スポーツの設備、ゴルフクラブ、自転車のフレーム、おもちゃ、モデル建造に、包装または自動車産業において、および産業用途向けに、使用可能である。これらの成形品は、複合材料のコア材料として、自動車建造の絶縁材料として、例えば電池の絶縁材に、特に適している。造形体は、造船、航空宇宙建造、風力タービン建造、鉄道および道路車両建造におけるサンドイッチ建造のコア材料としても適している。それらは、例えば、自動車車両部品、例えばトランクベース、荷物棚、車体補強材、クラッシュパッドおよびサイドドアトリムなどの製造に役立つ。
【００７１】
従って本発明は、自動車産業、風力発電産業、建築産業、包装産業、スポーツおよびレジャー産業、輸送および／または建造のための発泡体成形品の製造に、本発明の発泡体粒子を使用する方法を提供する。
【実施例】
【００７２】
使用した原材料：
ＰＡ６．６／３６  Ｕｌｔｒａｍｉｄ  ＲＸ２２４０、ＢＡＳＦ  ＳＥ社の高粘度コポリアミド、ＩＳＯ３１４６による融点１９９℃、ＩＳＯ１１８３による密度１．１ｇ／ｃｍ３
ＰＡ６  ＢＡＳＦ  ＳＥ社のＵｌｔｒａｍｉｄ（登録商標）Ｂ２７、ナイロン−６
タルク  Ｍｏｎｄｏ  Ｍｉｎｅｒａｌｓ社のＩＴ  Ｅｘｔｒａ  ｍｉｃｒｏｓｃａｌｅ  ｔａｌｃ
【００７３】
試験法：
嵩密度は、ＤＩＮ  ＩＳＯ６９７：１９８４−０１に従い、５００ｍｌの容器に膨張した粒子を入れ、天びんを使用して質量を決定することにより決定した。
【００７４】
使用したポリアミドの水含有量は、ＤＩＮ  ＥＮ  ＩＳＯ１５５１２：２０１７−０３に従い決定した。
【００７５】
実施例１：溶融物押出
０．１３４質量％の水含有量を有する９９．５質量部のＰＡ６．６／３６ポリアミドを、二軸押出機（軸直径１８ｍｍ、長さ／直径（Ｌ／Ｄ）比＝４０）中２５０℃で溶融し、０．５質量部のタルクと混合した。その後続いて、ＣＯ２またはＣＯ２／Ｎ２の混合物を発泡剤として溶融物に計り入れ、均一に混合して、穿孔プレート（穴直径１ｍｍ）を通して押出した。穿孔プレートは、加熱カートリッジによって電気的に加熱し、２８０℃または２４０℃の温度に保った。押出したストランドは、１ＭＰａの圧力で水中ペレット化（ＵＷＰ）によりペレット化し、回転ブレードリングに固定された１０枚のブレードを用いて、平均直径２ｍｍおよび平均質量２ｍｇを有する発泡体粒子を得た。
【００７６】
ポリマー溶融物に加えた発泡剤の量（１００部のポリアミド／タルク溶融物に基づく）、発泡剤を含んだ溶融物と穿孔プレートの温度、および得られた発泡体粒子の嵩密度を表１にまとめる。
【００７７】
【表１】
2021530601.tif 000002
【００７８】
実施例２および比較実験：オートクレーブ法
２０個のＰＡ６．６／３６ペレットを従来のステンレス鋼茶漉しに導入し、高圧オートクレーブに入れた。オートクレーブを閉じ、ＣＯ２またはＮ２を２０ＭＰａの圧力で注入し、１８０〜２３５℃の範囲の温度で３時間含浸を行った。その後続いて、ボールバルブを開くことにより、オートクレーブを唐突に減圧した。オートクレーブを室温まで冷却した後、発泡したポリアミド粒子を取り出した。
【００７９】
含浸条件および発泡特性を表２にまとめる。
【００８０】
【表２】
2021530601.tif 000003
【００８１】
ＰＡ６／６．３６が押出機中で処理される２１０〜２５０℃の温度範囲では、粘度は実質的に一定であった。これにより、より安定した粒子発泡体が得られた。対照的に、ＰＡ６の場合、粘度は上記の温度範囲内に有意に収まった。
【国際調査報告】
2021530601.tif 000004
2021530601.tif 000005
2021530601.tif 000006
2021530601.tif 000007
2021530601.tif 000008
2021530601.tif 000009